【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ガラス繊維および含浸剤を含有する芯と、難燃剤組成物を含み、該芯を取り囲むポリプロピレン化合物の被覆とを有する難燃性ガラス長繊維強化ポリプロピレン組成物のペレットであって、前記難燃剤組成物が、有機リン酸塩化合物、有機リン酸化合物および酸化亜鉛の混合物を含むものである、ペレット。
【請求項２】
前記難燃性ガラス繊維強化ポリプロピレン組成物が、該難燃性ガラス繊維強化ポリプロピレン組成物の質量に基づく質量百分率で、
・２５〜８０質量％のポリプロピレン化合物、
・１０〜４０質量％のガラス繊維、および
・１０〜３５質量％の難燃剤組成物、
を含む、請求項１記載のペレット。
【請求項３】
前記含浸剤の量が、前記ガラス繊維の質量に基づいて、５から１５質量％である、請求項１または２記載のペレット。
【請求項４】
ＩＳＯ  １１３３（２．１６ｋｇ、２３０℃）にしたがって測定した、前記ポリプロピレン化合物のメルトフローレートが、１０〜１００ｇ／１０分である、請求項１または２記載のペレット。
【請求項５】
成形組成物において、
・ガラス繊維および含浸剤を含有する芯と、該芯を取り囲む第１のポリプロピレン化合物の被覆とを有するガラス長繊維強化ポリプロピレン組成物のペレットであって、前記ガラス長繊維強化ポリプロピレン組成物が、該ガラス長繊維強化ポリプロピレン組成物の質量に基づいて、１０〜７０質量％のガラス繊維および９０〜３０質量％のポリプロピレン化合物を含み、該ガラス長繊維強化ポリプロピレン組成物が難燃剤組成物を含有しないものである、ペレット、および
・有機リン酸塩化合物、有機リン酸化合物および酸化亜鉛の混合物を含む難燃剤組成物を含有する第２のポリプロピレン化合物を含む難燃性ポリプロピレン希釈組成物、
を含む成形組成物。
【請求項６】
前記難燃性ポリプロピレン希釈組成物が、請求項１から３いずれか１項記載のペレットからなる、請求項５記載の成形組成物。
【請求項７】
難燃剤組成物を含有しない前記ペレットの芯が、前記ガラス繊維の質量に基づいて、５から１５質量％の量で前記含浸剤を含む、請求項５または６記載の成形組成物。
【請求項８】
ＩＳＯ  １１３３（２．１６ｋｇ、２３０℃）にしたがって測定した、前記第１のポリプロピレン化合物のメルトフローレートが、１０〜１００ｇ／１０分である、請求項５または６記載の成形組成物。
【請求項９】
成形組成物において、
・請求項１から３いずれか１項記載のペレット、および
・有機リン酸塩化合物、有機リン酸化合物および酸化亜鉛の混合物を含む難燃剤組成物を含有する希釈ポリプロピレン組成物のペレット、
を含む成形組成物。
【請求項１０】
前記成形組成物が、該成形組成物の質量に基づく質量百分率で、
・３５〜８０質量％のポリプロピレン化合物、
・１０〜４０質量％のガラス繊維、および
・１０〜３５質量％の難燃剤組成物、
を含む、請求項９記載の成形組成物。
【請求項１１】
３．２ｍｍでＵＬ９４−Ｖ０等級を有する、請求項１から４いずれか１項記載のペレット。
【請求項１２】
３．２ｍｍでＵＬ９４−Ｖ０等級を有する、請求項５から１０いずれか１項記載の成形組成物。
【請求項１３】
１．６ｍｍでＵＬ９４−Ｖ０等級を有し、前記難燃剤組成物の量が、以下の式Ｉにしたがって選択される：
ＦＲ≧０．５×ＧＦ＋５                                    Ｉ
式中、ＧＦ＝質量％で表されたガラス繊維の量、
ＦＲ＝質量％で表された難燃剤組成物の量、
但し、前記ガラス繊維の量が、少なくとも１５質量％の範囲にある、請求項１から４いずれか１項記載のペレット。
【請求項１４】
１．６ｍｍでＵＬ９４−Ｖ０等級を有し、前記難燃剤組成物の量が、以下の式Ｉにしたがって選択される：
ＦＲ≧０．５×ＧＦ＋５                                    Ｉ
式中、ＧＦ＝質量％で表されたガラス繊維の量、
ＦＲ＝質量％で表された難燃剤組成物の量、
但し、前記ガラス繊維の量が、少なくとも１５質量％の範囲にある、請求項５から１０いずれか１項記載の成形組成物。
【請求項１５】
請求項１から４いずれか１項記載のペレット、または請求項５から１０いずれか１項記載の成形組成物の、成形物品の製造のための使用であって、前記物品が、自動車内装または外装物品である、または建物一体型太陽電池パネルまたは建物一体型光起電性パネルの筐体に含まれている、使用。
【請求項１６】
請求項１から４いずれか１項記載のペレット、または請求項５から１０いずれか１項記載の成形組成物を成形することにより得られる物品。
【請求項１７】
１．６ｍｍでＵＬ９４−Ｖ０等級を有する、請求項１６記載の物品。
【手続補正２】
【補正対象書類名】明細書
【補正対象項目名】０１１０
【補正方法】変更
【補正の内容】
【０１１０】
【表２】
2018503720.tif 000001
最後に、本発明の好ましい実施態様を項分け記載する。
［実施態様１］
ガラス繊維および含浸剤を含有する芯と、難燃剤組成物を含み、該芯を取り囲むポリプロピレン化合物の被覆とを有する難燃性ガラス長繊維強化ポリプロピレン組成物のペレットであって、前記難燃剤組成物が、有機リン酸塩化合物、有機リン酸化合物および酸化亜鉛の混合物を含むものである、ペレット。
［実施態様２］
前記難燃性ガラス繊維強化ポリプロピレン組成物が、該難燃性ガラス繊維強化ポリプロピレン組成物の質量に基づく質量百分率で、
・２５〜８０質量％のポリプロピレン化合物、
・１０〜４０質量％のガラス繊維、および
・１０〜３５質量％の難燃剤組成物、
を含む、実施態様１記載のペレット。
［実施態様３］
前記含浸剤の量が、前記ガラス繊維の質量に基づいて、５から１５質量％である、実施態様１または２記載のペレット。
［実施態様４］
ＩＳＯ  １１３３（２．１６ｋｇ、２３０℃）にしたがって測定した、前記ポリプロピレン化合物のメルトフローレートが、１０〜１００ｇ／１０分、好ましくは１０〜８０ｇ／１０分、より好ましくは１０〜５０ｇ／１０分である、実施態様１または２記載のペレット。
［実施態様５］
成形組成物において、
・ガラス繊維および含浸剤を含有する芯と、該芯を取り囲む第１のポリプロピレン化合物の被覆とを有するガラス長繊維強化ポリプロピレン組成物のペレットであって、前記ガラス長繊維強化ポリプロピレン組成物が、該ガラス長繊維強化ポリプロピレン組成物の質量に基づいて、１０〜７０質量％のガラス繊維および９０〜３０質量％のポリプロピレン化合物を含み、該ガラス長繊維強化ポリプロピレン組成物が難燃剤組成物を含有しないものである、ペレット、および
・有機リン酸塩化合物、有機リン酸化合物および酸化亜鉛の混合物を含む難燃剤組成物を含有する第２のポリプロピレン化合物を含む難燃性ポリプロピレン希釈組成物、
を含む成形組成物。
［実施態様６］
前記難燃性ポリプロピレン希釈組成物が、実施態様１から３いずれか１項記載のペレットからなる、実施態様５記載の成形組成物。
［実施態様７］
難燃剤組成物を含有しない前記ペレットの芯が、前記ガラス繊維の質量に基づいて、５から１５質量％の量で前記含浸剤を含む、実施態様５または６記載の成形組成物。
［実施態様８］
ＩＳＯ  １１３３（２．１６ｋｇ、２３０℃）にしたがって測定した、前記第１のポリプロピレン化合物のメルトフローレートが、１０〜１００ｇ／１０分、好ましくは１０〜８０ｇ／１０分、より好ましくは１０〜５０ｇ／１０分である、実施態様５または６記載の成形組成物。
［実施態様９］
成形組成物において、
・実施態様１から３いずれか１項記載のペレット、および
・有機リン酸塩化合物、有機リン酸化合物および酸化亜鉛の混合物を含む難燃剤組成物を含有する希釈ポリプロピレン組成物のペレット、
を含む成形組成物。
［実施態様１０］
前記成形組成物が、該成形組成物の質量に基づく質量百分率で、
・３５〜８０質量％のポリプロピレン化合物、
・１０〜４０質量％のガラス繊維、および
・１０〜３５質量％の難燃剤組成物、
を含む、実施態様９記載の成形組成物。
［実施態様１１］
３．２ｍｍでＵＬ９４−Ｖ０等級、好ましくは２．５ｍｍでＵＬ９４−Ｖ０等級、より好ましくは２．０ｍｍでＵＬ９４−Ｖ０等級、さらにより好ましくは１．６ｍｍでＵＬ９４−Ｖ０等級を有する、実施態様１から４いずれか１項記載の難燃性ガラス長繊維強化ポリプロピレン組成物、または実施態様５から８いずれか１項記載の成形組成物、または実施態様９または１０記載の成形組成物。
［実施態様１２］
１．６ｍｍでＵＬ９４−Ｖ０等級を有し、前記難燃剤組成物の量が、以下の式Ｉにしたがって選択される：
ＦＲ≧０．５×ＧＦ＋５                                    Ｉ
式中、ＧＦ＝質量％で表されたガラス繊維の量、
ＦＲ＝質量％で表された難燃剤組成物の量、
但し、前記ガラス繊維の量が、少なくとも１５質量％、好ましくは２０〜４０質量％の範囲にある、実施態様１から４いずれか１項記載の難燃性ガラス長繊維強化ポリプロピレン組成物、または実施態様５から８いずれか１項記載の成形組成物、または実施態様９または１０記載の成形組成物。
［実施態様１３］
実施態様１から４いずれか１項記載のペレット、または実施態様５から８いずれか１項記載の成形組成物、または実施態様９または１０記載の成形組成物の、成形物品の製造のための使用であって、前記物品が、自動車内装または外装物品である、または建物一体型太陽電池パネルまたは建物一体型光起電性パネルの筐体に含まれている、使用。
［実施態様１４］
実施態様１から４いずれか１項記載のペレット、または実施態様５から８いずれか１項記載の成形組成物、または実施態様９または１０記載の成形組成物を成形することにより得られる物品。
［実施態様１５］
１．６ｍｍでＵＬ９４−Ｖ０等級を有する、実施態様１４記載の物品。